(57)【特許請求の範囲】
【請求項１】
重量部割合で５：１：１〜４：１：１のマンニトール、ペプトン、酵母エキストラクトを有し、寒天を含有し、ｐＨ値が０．５〜６である培養液の中で、グルコンアセトバクター属の菌を２４〜９６時間培養することにより形成される生物繊維膜であって、
対向する第一の表層及び第二の表層と、
前記第一の表層と前記第二の表層の間に結合し、密度が前記第一の表層及び前記第二の表層の密度より小さい立体網状構造と、
を含み、
前記立体網状構造は、骨幹繊維及び層間繊維を有し、
前記骨幹繊維は、複数で存在して、互いに平行し、
前記層間繊維は、複数で存在して、隣接する任意の二つの前記骨幹繊維に織り合わされ、
前記骨幹繊維の直径は前記層間繊維の直径以上であり、
前記生物繊維膜の厚さは、２４〜２６μｍであり、
前記生物繊維膜の生物繊維の直径は、２０〜１００ｎｍであり、
前記生物繊維膜の単位面積ごとの含水量は、０．０６〜０．１４ｇ／ｃｍ２であり、
前記生物繊維膜の単位面積ごとの生物繊維量は０．００５〜０．００８ｇ／ｃｍ２である生物繊維膜。
【請求項２】
前記立体網状構造は、複数の生物繊維からなる請求項１に記載の生物繊維膜。
【請求項３】
前記骨幹繊維は、前記生物繊維膜の長さ方向または幅方向に伸びる請求項１に記載の生物繊維膜。
【請求項４】
活性成分または薬物をさらに含む請求項１に記載の生物繊維膜。
【請求項５】
前記活性成分は、保湿剤、美白成分、しわ防止成分、角質除去成分、成長因子または酵素である請求項４に記載の生物繊維膜。
【請求項６】
重量部割合で５：１：１〜４：１：１のマンニトール、ペプトン及び酵母エキストラクトを有し、寒天を含有し、ｐＨ値が０．５〜６である培養液を収容する容器を提供する工程と、
前記培養液で、グルコンアセトバクター属の菌を、２４〜９６時間培養する工程と、
を含む、
請求項１〜５のいずれかに記載の生物繊維膜の製造方法。
【発明の詳細な説明】
【技術分野】
【０００１】
本発明は生物繊維膜に関し、詳しくは、皮膚に貼付する生物繊維膜に関する。
【背景技術】
【０００２】
現在、医療分野において、創傷治療に用いるドレッシング材の多くはカット綿またはガーゼを使用するが、それらのドレッシング材製品の抗菌性が好ましくないため、傷口の感染確率が高く、傷口にくっ付くことが起こりやすく、且つ、ドレッシング材を交換する場合は、はずし難いという欠点を有する。
【０００３】
その後、不織布ドレッシング材がガーゼ及びカット綿に取って代わったが、不織布型のドレッシング材は優れた吸液機能及び湿潤環境を提供して傷口の修復に寄与する特性を有するが、不織布が吸収する液体または水分を漸次失った後、傷口にくっ付くことが起こりやすくなる。
【０００４】
一方、現代人は基本的な生活での必要性のほか、さらに美容やケアを重視し、特に顔面部のケアは美容産業の訴求ポイントであるため、多くのパック製品が開発されている。現有技術のパックの種類は様々で、例えば、クレイパック、ピールオフ型パック及びシートパック等が挙げられる。
【０００５】
クレイパックにはケア成分またはミネラルを含有するが、パックを使用した後は洗い流す必要があり、ケア成分が完全に皮膚に吸収されるのは困難であり、且つ、多くのミネラルを含むため、より多くの防腐剤を添加して細菌が湿潤なクレイで繁殖することを防止する必要がある。ピールオフ型パックの主要成分は、ポリマーゲル、水及びアルコールであり、表皮温度を上昇させることにより、皮膚の血液循環を促すが、ピールオフ型パックはパックが乾燥してから剥がさなければならないため、剥がす過程は敏感肌に損傷を与える恐れがあり、また当該ピールオフ型パックは乾燥を求めるため、保湿成分が添加されていないので、乾燥肌には向かない。また、シートパックは主に効果を有するエッセンスを吸着した単層シートであり、成分を調整することで各種の肌質をケアすることができ、使用した後に洗い流す必要はないが、洗浄効果を有しない。上記シートパックでは、多くは単層の不織布で作ったものを使用している。使用者がエッセンスを吸着した不織布を使用する場合、通常、不織布の中の水分が速やかに揮発することを考量して、濃度が高いエッセンスを使用することから、浪費に繋がるのみならず、水分が揮発する問題も解決できない。
【０００６】
そのため、新たなドレッシング材製品を開発する必要がある。
【発明の概要】
【０００７】
上記公知技術の欠陥に鑑みて、本発明は、グルコンアセトバクター属の菌により形成される生物繊維膜であって、対向する第一の表層及び第二の表層と、第一の表層と第二の表層の間に結合し、密度が第一の表層及び第二の表層の密度より小さい立体網状構造と、を含む生物繊維膜を提供する。
【０００８】
一つ具体的な実施例において、立体網状構造は複数の生物繊維からなる。
【０００９】
また、立体網状構造は、互いに平行する複数の骨幹繊維、及び隣接する任意の二つの骨幹繊維に織り合わされる層間繊維を有する。骨幹繊維及び層間繊維はいずれも生物繊維であり、且つ、骨幹繊維の直径は層間繊維の直径以上である。
【００１０】
さらに、一つ具体的な実施例において、前記生物繊維膜は、活性成分または薬物をさらに含む。活性成分は保湿剤、美白成分、しわ防止成分、角質除去成分、成長因子（ｇｒｏｗｔｈ  ｆａｃｔｏｒｓ）または酵素（ｅｎｚｙｍｅｓ）であってもよい。
【００１１】
本発明は、さらに、重量部割合で５：１：１〜４：１：１の炭素源、ペプトン及び酵母エキストラクトを有する培養液を収容する容器を提供する工程と、培養液で、グルコンアセトバクター属の菌を、２４〜９６時間培養する工程と、を含む生物繊維膜の製造方法を提供する。
【００１２】
本発明の生物繊維膜は、グルコンアセトバクター属の菌により形成される生物繊維膜であって、生物繊維膜における第一の表層と第二の表層の間に立体網状構造を有することにより、ドレッシング材の保湿性を上昇させ、より多くの活性成分を持たせることができる。
【図面の簡単な説明】
【００１３】
【図１】本発明の生物繊維膜の構造を示す模式図である。
【図２Ａ】図２Ａは本発明の生物繊維膜の立体網状構造の走査型電子顕微鏡（ＳＥＭ）写真である。
【図２Ｂ】図２Ｂは本発明の生物繊維膜の側面写真である。
【図３Ａ】図３Ａ及び３Ｂは、それぞれ、本発明の生物繊維膜の５００倍で拡大したＳＥＭ写真、及び従来生物繊維膜の５００倍で拡大したＳＥＭ写真である。
【図３Ｂ】図３Ａ及び３Ｂは、それぞれ、本発明の生物繊維膜の５００倍で拡大したＳＥＭ写真、及び従来生物繊維膜の５００倍で拡大したＳＥＭ写真である。
【図４】本発明の生物繊維膜及び市販の従来生物繊維膜の浸透性試験結果であり、その中、図４（ａ）は本発明の生物繊維膜の試験結果であり、図４（ｂ）は市販の従来生物繊維膜の試験結果である。
【発明を実施するための形態】
【００１４】
以下、特定の具体的な実施例で本発明の実施形態を説明し、当業者は本明細書が開示する内容から本発明の他の利点及び効果を容易に理解できる。
【００１５】
本明細書が図面で示す構造、割合、大きさ等は、いずれも明細書が開示する内容に合わせて、当業者の理解に供するものであり、本発明の実施できる限定条件を限定するものではなく、技術上の実質的な意味を有さず、本発明が奏しうる効果及び達成できる目的に影響しない限り、任意の構造の修正、割合関係の改変、または大きさの調整は、いずれも本発明が開示する技術内容の範囲内である。同時に、本明細書が記載する「第一」、「第二」、「上」及び「一」等の用語は、単に記載の便宜上用いるものに過ぎず、本発明の実施できる範囲を限定するものではなく、その相対関係の改変または調整は、実質的に技術内容を変更しない限り、本発明の実施できる範疇内である。
【００１６】
本明細書における技術用語である「平行」とは、複数の骨幹繊維が同じ方向、例えば、生物繊維膜の長さ方向または幅方向で伸びる形態である。
【００１７】
本発明は、グルコンアセトバクター属の菌により形成される生物繊維膜であって、対向する第一の表層及び第二の表層と、第一の表層と第二の表層の間に結合し、密度が第一の表層及び第二の表層の密度より小さい立体網状構造と、を含む生物繊維膜を提供する。
【００１８】
本発明の生物繊維膜は微生物の培養から得るものである。本発明は、グルコンアセトバクター属の菌により、マンニトール、ペプトン（ｐｅｐｔｏｎｅ）、酵母エキストラクト（ｙｅａｓｔ  ｅｘｔｒａｃｔ）及び寒天を有する培養液の中で形成される生物繊維膜は、複数の立体三次元に絡め合って結合する生物繊維を有することを見出した。
【００１９】
生物繊維膜を生産する具体的な実施例においては、菌種の発酵培養から始まり、まず、培養液を提供し、培養液を容器に置き、且つ、培養液の成分はゼラチン、アラビアゴム、寒天等の公知組成から選ばれるものを含み、培養液はさらに炭素源（例えばマンニトール、グルコースまたはその組合せ等）、他の成分（例えばペプトン及び酵母エキストラクト）を有し、且つ、炭素源、ペプトン及び酵母エキストラクトの重量部割合は５：１：１〜４：１：１の間であってもよい。次に、培養液を酸性、例えばｐＨ値０．５〜６の間に調整し、且つ、開始微生物濃度範囲は１０２〜１０５菌数／ｍｌに調整し、２５〜２８℃で２４〜９６時間静置培養し、又、扁平状の容器を使用できるため、前記立体網状構造は扁平膜状であり、その後、２４時間〜７２時間で取り出し、本発明の生物繊維膜が得られた。
【００２０】
検出したところ、生物繊維膜の厚さは、少なくとも２０μｍ、例えば２０〜３０μｍ、または、例えば２０〜２６μｍまたは２４〜２６μｍであり、本発明の生物繊維膜の生物繊維の直径は、約２０〜１００ｎｍである。又、生物繊維膜の単位面積ごとの生物繊維量は０．００５〜０．００８ｇ／ｃｍ２である。
【００２１】
図１が示すように、本発明の生物繊維膜１は、対向する第一の表層１０ａ及び第二の表層１０ｂと、第一の表層１０ａと第二の表層１０ｂの間に結合する立体網状構造１０１を含む。
【００２２】
なお、図２Ａに示すように、第二の表層１０ｂから立体網状構造１０１が伸びており、布膜である繊維１２の上で結合している。
【００２３】
図に示すように、立体網状構造１０１は、第二の表層１０ｂから布膜の繊維１２まで伸びて、且つ、立体網状構造１０１は複数の生物繊維からなる。具体的には、立体網状構造１０１は互いに平行する複数の骨幹繊維１０１ａ及び隣接する任意の二つの骨幹繊維１０１ａに織り合わされる層間繊維１０１ｂを有することで、水平方向及び垂直方向で隣接する任意の二つの骨幹繊維１０１ａを連接し、三次元立体網状構造１０１を形成する。骨幹繊維１０１ａ及び層間繊維１０１ｂはいずれも生物繊維であり、且つ、図に示すように、骨幹繊維１０１ａの直径は層間繊維１０１ｂの直径以上である。
【００２４】
図２Ｂは生物繊維膜１の側面写真を示し、生物繊維膜１は、互いに平行するまたは生物繊維膜１の長さ方向もしくは幅方向に伸びる複数の骨幹繊維１０１ａと、骨幹繊維１０１ａに織り合わされる層間繊維１０１ｂとを有し、この実施例において、生物繊維膜１の厚さは２０〜３０μｍである。また、図に示すように、立体網状構造の密度は生物繊維膜１の両表層の密度より小さく、活性成分または薬物は両表層の間に付着し、保湿効果を提供できる。
【００２５】
また、生物繊維膜の製造では、基材を使用し、膜体を一時的にまたは恒久的に結合できるが、いずれにせよ、この製造方法は、上述した容器内で扁平状立体網状構造をひっくり返す工程を省略できる。例えば、図２Ａの実施例においては、布膜を基材として使用する。
【００２６】
図３Ａ及び図３Ｂは、それぞれ、本発明の生物繊維膜の５００倍で拡大したＳＥＭ写真、及び従来生物繊維膜の５００倍で拡大したＳＥＭ写真を示す。
【００２７】
図３Ａに示すように、本発明の生物繊維膜の表面は平坦であり、図面で示す条状物は膜体下方の布膜基材の繊維であり、本発明の生物繊維膜の表面は非常に平坦である。しかし、図３Ｂに示す従来生物繊維膜の表面は多くのしわを有する。そのため、生物繊維膜と皮膚の付着性がよくないため、感触に影響し、薬物または活性成分の吸収がよくないという問題を起こす。
【００２８】
本発明の生物繊維膜の単位面積ごとの生物繊維量及び含水量試験
本発明の生物繊維膜を、５ｃｍｘ５ｃｍのサイズに切断し、全部で１６片のサンプルを作った後、６０℃で１０分間ベーク乾燥し、ベーク乾燥したサンプルの乾燥重量を測る。サンプルの面積を各サンプルの乾燥重量で割って、求められた生物繊維膜の単位面積ごとの生物繊維量は０．００５〜０．００８ｇ／ｃｍ２である。
【００２９】
さらに、それらのサンプルを水に５分間浸して、それらのサンプルの湿重量を測り、単位面積ごとの含水量を測る際は、下記式で算出する。
単位面積ごとの含水量＝（湿重量−乾燥重量）／サンプル面積
【００３０】
検出したところ、本発明の生物繊維膜の単位面積ごとの含水量は０．０６〜０．１４ｇ／ｃｍ２であった。
【００３１】
それに対して、市販の従来生物繊維膜の単位面積ごとの生物繊維量は、通常、０．００１ｇ／ｃｍ２にとどまり、含水量は０．０４ｇ／ｃｍ２にとどまる。したがって、本発明の生物繊維膜はより多くの水分または活性成分を有し、更なる保湿効果を有する。
【００３２】
本発明の生物繊維膜の浸透性試験
本発明の生物繊維膜及び市販の従来生物繊維膜を、それぞれ底材の上に設置し、次に、本発明の生物繊維膜及び市販の従来生物繊維膜に、等量の染色されたエッセンスを滴下し、１０秒後、底材の浸透状況を目視で観察した。
【００３３】
図４に示すように、図４（ａ）は本発明の生物繊維膜の試験結果であり、図４（ｂ）は市販の従来生物繊維膜の試験結果である。その中、市販の従来生物繊維膜は、エッセンスを滴下した時、そのエッセンスの拡散効果は良くなく、１０秒後にはエッセンスを底材まで自然に効果的に浸透させることができなかった。それに対して、本発明の生物繊維膜は優れたエッセンス拡散性及び顕著的な浸透性を有する。
【００３４】
以上のように、本発明の生物繊維膜は皮膚に貼付し、特にパックとして使用できるため、生物繊維膜はさらに活性成分または薬物を含んでもよい。菌種の発酵培養終了前に、活性成分または薬物を立体網状構造上に投下し、生物繊維膜の製作が完成したら、活性成分または薬物は膜体内に含まれる。活性成分の実例には、保湿剤、美白成分、しわ防止成分、角質除去成分、成長因子（ｇｒｏｗｔｈ  ｆａｃｔｏｒｓ）または酵素（ｅｎｚｙｍｅｓ）が含まれる。薬物はマッサージ薬物であってもよく、クリーム状または液体であってもよく、例えばマッサージまたはストレス解消用精油等であってもよい。本発明の生物繊維膜が立体網状構造を有するため、活性成分または薬物は簡単に露出することはなく、本発明の生物繊維膜が体表または皮膚上に付着した後、人力マッサージまたは他の接触装置により生物繊維膜に加圧することで、活性成分または薬物の放出に寄与でき、さらに、加温することにより活性成分または薬物の放出に寄与できる。
【００３５】
上記実施例は例示的に本発明の原理及びその効果を説明するためのものであり、本発明を制限するものではない。当業者は本発明の主旨及び範疇に違反しない限り、上記実施例を改変できる。本発明の権利保護範囲は、特許請求の範囲の通りである。
【符号の説明】
【００３６】
１        生物繊維膜
１０ａ    第一の表層
１０ｂ    第二の表層
１０１    立体網状構造
１０１ａ  骨幹繊維
１０１ｂ  層間繊維
１２      繊維
【図１】
0006463644.tif 000002
【図２Ａ】
0006463644.tif 000003
【図２Ｂ】
0006463644.tif 000004
【図３Ａ】
0006463644.tif 000005
【図３Ｂ】
0006463644.tif 000006
【図４】
0006463644.tif 000007